(57)【要約】【課題】透明性、光学特性、柔軟性、機械物性、成形性、耐熱性、ガスバリア性、低吸湿性、並びに薬液非吸着性にバランスよく優れた水素化ブロック共重合体溶液からの該共重合体の回収方法、および該共重合体を含む樹脂組成物を提供する。【解決手段】水素化ビニル芳香族重合体ブロックＡと、イソブチレンを主体とする重合体のブロックＢとを有する水素化ブロック共重合体及び溶媒を含む溶液から、該水素化ブロック共重合体を回収する方法であって、界面活性剤として ポリオキシアルキレンアルキルエーテルの存在下でスチームストリッピングすることを特徴とする水素化ブロック共重合体の回収方法により解決する。【選択図】なし【特許請求の範囲】
【請求項１】
水素化ビニル芳香族重合体ブロックＡと、イソブチレンを主体とする重合体のブロックＢとを有する水素化ブロック共重合体及び溶媒を含む溶液から、該水素化ブロック共重合体を回収する方法であって、界面活性剤として ポリオキシアルキレンアルキルエーテル
の存在下でスチームストリッピングすることを特徴とする水素化ブロック共重合体の回収方法。
【請求項２】
前記ポリオキシアルキレンアルキルエーテルのHLB値が、１１以上、１８以下であるこ
とを特徴とする請求項１に記載の水素化ブロック共重合体の回収方法。
【請求項３】
前記ポリオキシアルキレンアルキルエーテルが、該溶媒の沸点又は溶媒と水との共沸点以上の曇点を有することを特徴とする請求項１又は２に記載の水素化ブロック共重合体の回収方法。
【請求項４】
前記溶媒が炭化水素系溶媒であることを特徴とする請求項１〜３のいずれか１項に記載の水素化ブロック共重合体の回収方法。
【請求項５】
前記ポリオキシアルキレンアルキルエーテルの添加量が、スチームストリッピング槽内の水に対して1 〜5000ppmである請求項１〜４のいずれか１項に記載の水素化ブロック共
重合体の回収方法。
【請求項６】
前記水素化ブロック共重合体の重量平均分子量が１００００以上、２０００００以下であることを特徴とする請求項１〜５のいずれか１項に記載の水素化ブロック共重合体の回収方法。
【請求項７】
前記水素化ブロック共重合体が、水素化ビニル芳香族重合体ブロックＡを２以上有することを特徴とする請求項１〜６のいずれか１項に記載の水素化ブロック共重合体の回収方法。
【請求項８】
下記成分（Ｘ）及び成分（Ｙ）を含む樹脂組成物。
成分（Ｘ）：水素化ビニル芳香族重合体ブロックＡと、イソブチレンを主体とする重合体のブロックＢとを有する水素化ブロック共重合体
成分（Ｙ）：ポリオキシアルキレンアルキルエーテル
【請求項９】
前記成分（Ｘ）の重量平均分子量が１００００以上、２０００００以下であることを特徴とする請求項８に記載の樹脂組成物。
【請求項１０】
前記成分（Ｘ）が、水素化ビニル芳香族重合体ブロックＡを２以上有することを特徴とする請求項８又は９に記載の樹脂組成物。
【請求項１１】
前記成分（Ｙ）のHLB値が１１以上、１８以下であることを特徴とする請求項８〜１０
のいずれか１項に記載の樹脂組成物。
【発明の詳細な説明】
【技術分野】
【０００１】
本発明は、透明性、光学特性、柔軟性、機械物性、成形性、耐熱性、ガスバリア性、低吸湿性、並びに薬液非吸着性にバランスよく優れた水素化ブロック共重合体の、溶液からの回収方法、および該共重合体を含む樹脂組成物に関する。
【背景技術】
【０００２】
ビニル芳香族化合物とイソブチレンとのブロック共重合体を水素化してなる水素化ブロック共重合体は、透明性に優れ、光学材料や包装材料などに適した材料である。こうした水素化ブロック共重合体は、有機溶媒中、水素化触媒を用いた水素化反応により製造することができるが、成形材料として使用するには、反応後の溶液中から有機溶媒などの揮発性成分を除去した後に、加熱溶融成形などにより成形体にする必要がある。
合成ポリマーの製造プロセスにおいて、反応後の溶液中から溶媒などの揮発性成分を除去して重合体を回収する方法としては、貧溶媒中で再沈殿する方法（再沈法）や、加熱下直接溶剤のみを除去する方法（直接脱溶剤法）が知られている。
再沈法は、溶液濃度が高すぎると析出するポリマーが粘性の高いものになって溶剤が除去されにくく、溶液濃度が低すぎると多量の貧溶媒を必要としていた。また、回収された溶媒を良溶媒と貧溶媒とに分けなければならないため、後工程で多段蒸留装置が必要となり、工程が煩雑になってしまうという問題がある。
また、直接脱溶剤法では、完全に溶剤を除去するためには長時間の加熱が必要であり、成形した成形体が着色したり、分子量低下に起因する成形体の強度低下などが生じることがある。
一方、合成ゴムの分野では、重合体の反応溶液から重合体と溶剤を分離する方法として、重合体溶液を熱水中に注入し、溶媒を水蒸気とともに蒸留し、重合体をクラム状で析出させるスチームストリッピング法が知られている（特許文献１−３）。
【先行技術文献】
【特許文献】
【０００３】
【特許文献１】特公昭４４−２１３４６号公報
【特許文献２】特公昭５７−４７６８４号公報
【特許文献３】特公昭５７−５３３６３号公報
【特許文献４】特開平１１−１００４２０号公報
【発明の概要】
【発明が解決しようとする課題】
【０００４】
しかしながら、スチームストリッピング法では、界面活性剤の存在下におこなうため、共重合体中に残存する界面活性剤が共重合体の透明性に悪影響を与えることがある。
本発明は、透明性、光学特性、柔軟性、機械物性、成形性、耐熱性、ガスバリア性、低吸湿性、並びに薬液非吸着性にバランスよく優れた水素化ブロック共重合体について、透明性を損なうことなく、溶液からクラム状に回収することを課題とする。
【課題を解決するための手段】
【０００５】
本発明者らは、前記課題を解決すべく鋭意検討し、水素化ブロック共重合体の溶液から、特定の界面活性剤の存在下にスチームストリッピングすることにより、透明性を損なうことなくクラム状に該共重合体を回収し前記課題を解決し得ることを見出し、本発明を完成するに至った。
すなわち本発明は、以下の［１］〜［１１］を要旨とする。
［１］水素化ビニル芳香族重合体ブロックＡと、イソブチレンを主体とする重合体のブロ
ックＢとを有する水素化ブロック共重合体及び溶媒を含む溶液から、該水素化ブロック共重合体を回収する方法であって、界面活性剤として ポリオキシアルキレンアルキルエー
テルの存在下でスチームストリッピングすることを特徴とする水素化ブロック共重合体の回収方法。
［２］前記ポリオキシアルキレンアルキルエーテルのHLB値が、１１以上、１８以下であ
ることを特徴とする前記［１］に記載の水素化ブロック共重合体の回収方法。
［３］前記ポリオキシアルキレンアルキルエーテルが、該溶媒の沸点又は溶媒と水との共沸点以上の曇点を有することを特徴とする前記［１］又は［２］に記載の水素化ブロック共重合体の回収方法。
［４］前記溶媒が炭化水素系溶媒であることを特徴とする前記［１］〜［３］のいずれか１に記載の水素化ブロック共重合体の回収方法。
［５］前記ポリオキシアルキレンアルキルエーテルの添加量が、スチームストリッピング槽内の水に対して1 〜5000ppmである前記［１］〜［４］のいずれか１に記載の水素化ブ
ロック共重合体の回収方法。
［６］前記水素化ブロック共重合体の重量平均分子量が１００００以上、２０００００以下であることを特徴とする前記［１］〜［５］のいずれか１に記載の水素化ブロック共重合体の回収方法。
［７］  前記水素化ブロック共重合体が、水素化ビニル芳香族重合体ブロックＡを２以上有することを特徴とする前記［１］〜［６］のいずれか１に記載の水素化ブロック共重合体の回収方法。
［８］下記成分（Ｘ）及び成分（Ｙ）を含む樹脂組成物。
【０００６】
成分（Ｘ）：水素化ビニル芳香族重合体ブロックＡと、イソブチレンを主体とする重合体のブロックＢとを有する水素化ブロック共重合体
成分（Ｙ）：ポリオキシアルキレンアルキルエーテル
［９］前記成分（Ｘ）の重量平均分子量が１００００以上、２０００００以下であることを特徴とする前記［８］に記載の樹脂組成物。
［１０］  前記成分（Ｘ）が、水素化ビニル芳香族重合体ブロックＡを２以上有することを特徴とする前記［８］又は［９］に記載の樹脂組成物。
［１１］前記成分（Ｙ）のHLB値が１１以上、１８以下であることを特徴とする前記［８
］〜［１０］のいずれか１に記載の樹脂組成物。
【発明の効果】
【０００７】
本発明によれば、特定の界面活性剤を使用してスチームストリッピングすることで、分散性に優れる水素化ブロック共重合体が得られる。また、透明性を損なうことなく水素化ブロック共重合体を回収できるため、得られた水素化ブロック共重合体組成物は優れた透明性を有すると共に、ガスバリア性、水蒸気非透過性に優れるため、各種容器やフィルム、その他の製品の成形材料として幅広い用途に用いることができる。
【発明を実施するための形態】
【０００８】
以下、本発明を詳細に説明するが、本発明は以下の説明に限定されるものではなく、本発明の要旨を逸脱しない範囲において、任意に変形して実施することができる。
［水素化ブロック共重合体］  
本発明の水素化ブロック共重合体は、水素化ビニル芳香族重合体ブロックＡと、イソブチレンを主体とする重合体のブロックＢとを有することを特徴とする。
【０００９】
本発明の水素化ブロック共重合体の水素化ビニル芳香族重合体ブロックＡを構成する、水素化前の単量体のビニル芳香族類としては、ベンゼン環、ナフタレン環、アントラセン環、フルオレン環、フェナントレン環等の芳香環にビニル基が結合したものが挙げられ、この芳香環にはビニル基以外の置換基が結合していてもよい。具体的には、スチレン、α
−メチルスチレン、２−メチルスチレン、３−メチルスチレン、４−メチルスチレン、２，４−ジメチルスチレン、２，４−ジイソプロピルスチレン、４−ｔ−ブチルスチレン、５−ｔ−ブチル−２−メチルスチレン、４−モノクロロスチレン、４−クロロメチルスチレン、４−ヒドロキシメチルスチレン、４−ｔ−ブトキシスチレン、ジクロロスチレン、４−モノフルオロスチレン、４−フェニルスチレン等のスチレン類、ビニルナフタレン等のビニルナフタレン類、ビニルアントラセン等のビニルアントラセン類などが挙げられ、スチレン、α−メチルスチレン、４−メチルスチレン、４−ｔ−ブチルスチレン、４−クロロメチルスチレン、ビニルナフタレンが好ましく用いられ、さらにスチレン、α−メチルスチレン、４−メチルスチレン、４−ｔ−ブチルスチレンが好ましく用いられる。最も好ましくはスチレンが用いられる。これらのビニル芳香族類は、１種を単独で用いてもよく、２種以上を併用してもよい。
【００１０】
なお、水素化ビニル芳香族重合体ブロックＡは、通常、単量体として水素化されたビニル芳香族類のみで構成されるブロックであるが、本発明の目的を損なうことのない範囲において、例えば水素化ビニル芳香族重合体ブロックＡの全重量の５０質量％以下、好ましくは３０質量％以下の割合でビニル芳香族類以外の単量体成分を含んでいてもよい。
一方、イソブチレンを主体とする重合体のブロックＢは、単量体成分としてイソブチレンを、イソブチレンを主体とする重合体のブロックＢの全重量の５０質量％より多く含有するものであり、好ましくは５５質量％以上、より好ましくは７０質量％以上、さらに好ましくは８０〜１００質量％含有するものであり、上記の範囲において、他の単量体が共重合されていてもよい。イソブチレンを主体とする重合体のブロックＢ中に単量体成分としてイソブチレンを上記の範囲で含むことにより、透明性、光学特性、柔軟性、機械物性、ガスバリア性、低吸湿性、薬液非吸着性にバランスよく優れた水素化ブロック共重合体が得られる。イソブチレンを主体とする重合体のブロックＢがイソブチレン以外の他の単量体成分を含む場合、他の単量体としては、イソブチレンとカチオン重合可能な単量体であれば特に限定されないが、例えば、上記のビニル芳香族類、脂肪族オレフィン類、ジエン類、ビニルエーテル類、β−ピネン等の１種又は２種以上が挙げられる。
【００１１】
本発明の水素化ブロック共重合体は、１以上のセグメントＡ（水素化ビニル芳香族重合体ブロックＡ）と１以上のセグメントＢ（イソブチレンを主体とする重合体のブロックＢ）を有し、その組み合わせは、本発明の効果を得られる範囲であれば特に限定されず、具体的にはＡ−Ｂ、Ａ−（Ｂ−Ａ）ｎ、（Ａ−Ｂ）ｍ、Ｂ−Ａ−（Ｂ−Ａ）ｎ−Ｂ（ただし、ｎは１以上の整数、ｍは２以上の整数を表す）等の構造が挙げられる。
【００１２】
この中でも、２以上のセグメントＡと１以上のセグメントＢを有することが本発明の効果を得るためには好ましく、これらのうち、Ａ−（Ｂ−Ａ）ｎ、特にＡ−Ｂ−Ａの構造を有するものがさらに好ましい。
また、本発明の水素化ブロック共重合体の分子構造は、直鎖状、分岐状、放射状あるいはこれらの任意の組合せのいずれであってもよい。
【００１３】
本発明の水素化ブロック共重合体の水素化ビニル芳香族重合体ブロックＡの含有量は、好ましくは５質量％以上であり、より好ましくは１０質量％以上、更に好ましくは１５質量％以上で、好ましくは９５質量％以下、より好ましくは８０質量％以下、更に好ましくは６０質量％以下、特に好ましくは４０質量％以下である。水素化ブロック共重合体の水素化ビニル芳香族重合体ブロックＡの含有量が上記上限値以下であることにより、柔軟性や弾力性が良好なものとなり、耐衝撃性に優れる傾向にあり、一方、上記下限値以上であることにより、耐熱性が良好なものとなる傾向にある。
【００１４】
なお、本発明の水素化ブロック共重合体は、水素化ビニル芳香族重合体ブロックＡと、イソブチレンを主体とする重合体のブロックＢを有するものであればよく、水素化ビニル
芳香族重合体ブロックＡとイソブチレンを主体とする重合体のブロックＢ以外の他の重合体又は共重合体ブロックＣを有していてもよい。この場合、他のブロックＣとしては、例えば、イソブチレンを主体とする重合体のブロックＢにおいて、イソブチレンの含有量が５０質量％未満である重合体又は共重合体ブロックや、脂肪族オレフィン類、ジエン類、ビニルエーテル類、β−ピネンの１種又は２種以上よりなる重合体又は共重合体ブロックが挙げられる。
【００１５】
ただし、本発明の水素化ブロック共重合体中の他のブロックＣの含有量が多過ぎると、水素化ビニル芳香族重合体ブロックＡとイソブチレンを主体とする重合体のブロックＢとを含有することによる本発明の水素化ブロック共重合体の効果が損なわれるおそれがあるため、本発明の水素化ブロック共重合体が他のブロックＣを含有する場合、その含有量は、水素化ブロック共重合体の全重量に対して４０質量％以下、特に２０質量％以下であることが好ましい。
【００１６】
本発明の水素化ブロック共重合体の製造方法としては、上記の構造が得られるものであればどのような製造方法を用いてもよい。例えば、前掲の特許文献４（特開平１１−１００４２０号公報）に記載される方法により、ルイス酸触媒等を用いて有機溶媒中でカチオン重合を行うことによって得られるビニル芳香族系ブロック共重合体の芳香環を水素化することによって得ることができる。
【００１７】
ビニル芳香族系ブロック共重合体の芳香環の水素化方法や反応形態などは特に限定されず、公知の方法に従って行えばよいが、水素化率を高くすることができ、また、重合体鎖切断反応の少ない水素化方法が好ましい。このような好ましい水素化方法としては、ニッケル、コバルト、鉄、チタン、ロジウム、パラジウム、白金、ルテニウム、レニウムなどから選ばれる少なくとも１種の金属を含む触媒を用いて行う方法が挙げられる。この水素化触媒は、不均一系触媒、均一系触媒のいずれも使用可能であり、水素化反応は有機溶媒中で行うことが好ましい。
【００１８】
不均一系触媒は、金属又は金属化合物のままで、又は適当な担体に担持して用いることができる。担体としては、例えば、活性炭、シリカ、アルミナ、炭酸カルシウム、チタニア、マグネシア、ジルコニア、ケイソウ土、炭化珪素、フッ化カルシウムなどが挙げられる。これらは、１種を単独で用いてもよく、２種以上を併用してもよい。触媒成分の担持量は、触媒成分と担体との合計量に対して通常０．１質量％以上、好ましくは１質量％以上で、通常６０質量％以下、好ましくは５０質量％以下である。
【００１９】
均一系触媒としては、ニッケル、コバルト、チタン又は鉄などの金属化合物と、有機アルミニウムや有機リチウムのような有機金属化合物とを組み合わせた触媒；ロジウム、パラジウム、ルテニウム、レニウム、チタン、ジルコニウム、ハフニウムなどの有機金属錯体などを用いることができる。
上記金属化合物としては、各金属のアセチルアセトン塩、ナフテン酸塩、シクロペンタジエニル化合物、シクロペンタジエニルジクロロ化合物などが用いられる。有機アルミニウムとしては、トリエチルアルミニウム、トリイソブチルアルミニウムなどのアルキルアルミニウム；ジエチルアルミニウムクロリド、エチルアルミニウムジクロリドなどのハロゲン化アルキルアルミニウム；ジイソブチルアルミニウムハイドライドなどの水素化アルキルアルミニウムなどが使用される。
【００２０】
有機金属錯体としては、上記各金属のγ−ジクロロ−π−ベンゼン錯体、ジクロロ−トリス（トリフェニルホスフィン）錯体、ヒドリド−クロロ−トリス（トリフェニルホスフィン）錯体などが挙げられる。
これらの水素化触媒は、それぞれ単独で、又は２種以上組み合わせて用いることができ
る。水素化触媒の使用量は、ビニル芳香族系ブロック共重合体１００質量部当たりの触媒有効成分量として、通常０．００１質量部以上、好ましくは０．００５質量部以上、より好ましくは０．０１質量部以上で、通常５０質量部以下、好ましくは３０質量部以下、より好ましくは１５質量部以下である。
【００２１】
水素化反応は、５〜２５ＭＰａの圧力、１００〜２５０℃の温度下にて、溶媒としてシクロヘキサン、メチルシクロヘキサン、ヘキサン、ペンタン、オクタン、デカリン、テトラリン、ナフサ等の炭化水素溶媒、好ましくは飽和炭化水素系溶媒を用いて行なうことが好ましい。溶媒の使用量には特に制限はないが、通常、ビニル芳香族系ブロック共重合体１００質量部に対して１００質量部以上、１０００質量部以下である。
【００２２】
ビニル芳香族系ブロック共重合体の芳香環の水素化率は、好ましくは５０モル％以上、より好ましくは８０モル％以上、更に好ましくは９０モル％以上である。水素化率が上記下限値以上であることにより、透明性、耐熱性、成形性に優れたものとなる。芳香環の水素化率は例えば、１Ｈ−ＮＭＲにより、０．５〜２．５ｐｐｍ付近の脂肪族由来のピークと６．０−８．０ｐｐｍ付近の芳香環由来のピークの積分値から算出することができる。
【００２３】
本発明の水素化ブロック共重合体は、テトラヒドロフランを溶媒とするゲル・パーミエーション・クロマトグラフィー（ＧＰＣ）により測定されるポリスチレン換算の重量平均分子量（Ｍｗ）が、好ましくは１００００以上、より好ましくは３００００以上、更に好ましくは５００００以上で、好ましくは２０００００以下、より好ましくは１５００００以下、更に好ましくは１３００００以下である。水素化ブロック共重合体のＭｗが上記下限値以上であることにより、得られる成形体の機械強度、耐熱性、成形性が良好なものとなり、上記上限値以下であることにより、加工時の溶融粘度が下がり、成形性が良好なものとなる傾向にある。
【００２４】
本発明の水素化ブロック共重合体の分子量分布は、使用目的に応じて適宜選択できるが、上記のＧＰＣにより測定されるポリスチレン換算のＭｗと数平均分子量（Ｍｎ）との比（Ｍｗ／Ｍｎ）で、好ましくは４以下、より好ましくは３以下、特に好ましくは２以下である。Ｍｗ／Ｍｎが上記上限値以下であると、成形性や耐熱性、透明性などに優れた成形体が得られ易いために好ましい。
このように水素化工程を経て得た重合体溶液から、有機溶剤を除去し樹脂を回収する方法として、本発明による界面活性剤存在下でのスチームストリッピングを実施することが好ましい。スチームストリッピングの方法は一般的に公知の方法を用いて実施することができる。
【００２５】
スチームストリッピングの際に使用する熱水は、水にスチームを吹き込むことによって生成させるのが好ましい。その他、熱媒、電熱ヒーター、スチームなどの外部熱源により、熱水を生成させてもよい。
スチームストリッピングにおいて、水素化ブロック共重合体の炭化水素溶媒溶液におけるポリマー濃度は５重量％以上が好ましく、７重量％以上がさらに好ましい、また、６０重量％以下が好ましく、４０重量％以下がさらに好ましい。ポリマー濃度を上記範囲に調整し、熱水中に供給する。ポリマー濃度が５重量％以上であることで、ブロック共重合体に対する溶媒の量が多過ぎず、溶媒の除去、回収に要するコストが抑えられる傾向にある。一方、ポリマー濃度が６０重量％以下であることで、溶液の粘度が高くなり過ぎて流動性が悪くならず、工程中の詰まり等の問題を発生しない傾向にある。
ポリマー濃度が５重量％未満の場合には、フラッシュ槽、攪拌槽等の濃縮器を使用して濃度の調整を行えばよく、また反対にポリマー濃度が６０重量％を越える場合には、炭化水素溶媒で希釈し濃度を調整すればよい。
【００２６】
スチームストリッピングによって水中に分散したクラム状の重合体の濃度は、スチームストリッピング槽内の水に対して、０．０１重量％以上が好ましく、０．１重量％以上が更に好ましく、１重量％以上が特に好ましい。また、５０重量％以下が好ましく、３０重量％以下が好ましく、２０重量％以下が特に好ましい。この範囲であれば運転上の支障をきたすことがなく、良好な粒径を有するクラムを得ることができる。
【００２７】
本発明で使用しうる界面活性剤としては、非イオン系界面活性剤であるポリオキシアルキレンアルキルエーテルが挙げられる。ポリオキシアルキレンアルキルエーテルのオキシアルキレン基の炭素数としては、好ましくは2以上であり、また、好ましくは８以下であ
り、更に好ましくは６以下であり、特に好ましくは４以下であることが、クラムの分散性と得られる重合体の透明性のバランスが得られるため好ましい。
ポリオキシアルキレンアルキルエーテルの代表例としては、ポリオキシエチレンラウリルエーテル、ポリオキシエチレンミリスチルエーテル、ポリオキシエチレンセチルエーテル、ポリオキシエチレンステアリルエーテル、ポリオキシエチレンオレイルエーテル、ポリオキシエチレン高級アルコールエーテル、ポリオキシエチレンポリオキシプロピレンアルキルエーテル、及びポリオキシエチレンアルキレンアルキルエーテル等のポリオキシエチレンアルキルエーテル類；ポリオキシプロピレンラウリルエーテル、ポリオキシプロピレンミリスチルエーテル、ポリオキシプロピレンセチルエーテル、ポリオキシプロピレンステアリルエーテル、及びポリオキシプロピレンポリオキシプロピレンアルキルエーテル等のポリオキシプロピレンアルキルエーテル類；などが挙げられる。
これらのなかで、ポリオキシエチレンアルキルエーテル類がクラムの分散性と得られる重合体の透明性のバランスが優れるため好ましく、この中でも、ポリオキシエチレンラウリルエーテル、ポリオキシエチレンミリスチルエーテル、ポリオキシエチレンセチルエーテル、ポリオキシエチレンステアリルエーテル及びポリオキシエチレンポリオキシプロピレンアルキルエーテルが最も好ましい。これらは単独で用いてもよいし、あるいは２種以上組み合わせて用いてもよい。
本発明の界面活性剤は、本発明の効果を損なわない範囲であれば、非イオン系界面活性剤、アニオン系、カチオン系界面活性剤等を併用して用いてもよい。
【００２８】
さらに、本発明の界面活性剤の中でも、ＨＬＢ値が１１以上であることが好ましく、１２以上であることがさらに好ましく、１３以上であることが特に好ましい。また、１８以下であるものが好ましく、１７以下であるものがさらに好ましく、１６以下であるものが特に好ましい。ここでＨＬＢ値は、界面活性剤を構成する親水性基と親油性基との量のバランスを示すものであり、一般的に界面活性剤の分野で公知の計算式により簡単に算出できる値である。ＨＬＢ値が１１より大きいことで、界面活性剤としての親油性が強くなりすぎず、該スチームストリッピング温度で、ミセルを形成せずに有効に機能する傾向にある。また、ＨＬＢ値が１８より小さいことで、界面に対する安定化効果が大きくなる傾向にある。同じ種類の界面活性剤であれば、例えばポリオキシエチレン単位を有するものであれば、ポリオキシエチレン鎖の長い方がＨＬＢ値が大きくなり、親水性が強くなる傾向にある。
【００２９】
本発明の界面活性剤としては、７０℃以上の高温下で重合体溶液を安定した液−液分散させる必要があるため、溶媒除去温度以上の曇点を有するものを使用することが好ましい。
【００３０】
界面活性剤の添加量は、スチームストリッピングを行なう槽内の水に対して、添加量が１ｐｐｍ以上が好ましく、５ｐｐｍ以上が更に好ましく、１０ｐｐｍ以上が特に好ましい、また、５０００ｐｐｍ以下が好ましく、３０００ｐｐｍ以下が更に好ましく、１０００ｐｐｍ以下が特に好ましい。添加量が１ｐｐｍ以上であることで、クラム同士の凝集が起こりにくくなり、スチームストリッピング操作や脱水乾燥操作中に詰まり等の問題が発生
しない傾向にある。５０００ｐｐｍ以下であることで、泡立ち等によるスチームストリッピング工程の安定操業が起こり難く、重合体の物性に影響しない傾向がある。
【００３１】
本発明の界面活性剤は、スチームストリッピングをおこなう際の水に添加してもよいし、水素化ブロック共重合体溶液に添加してもよい。また、両方に添加しておいてもよい。
【００３２】
水素化ブロック共重合体の溶液から溶媒をスチームストリッピング法によって除去し、クラム状の水素化共重合体を得る際の水の温度は、溶媒の沸点以上、または溶媒と水とが共沸する場合は共沸温度以上、１２０℃以下の温度のおこなう事が好ましい。溶媒の沸点以上または溶媒と水とが共沸する場合は共沸温度以上で行なうことで、溶媒の除去が容易になり、クラム中の残存溶媒量が少なくなる傾向にある。またスチームストリッピング時の温度が１２０℃以下であることで、クラム粒径の小さいものが得られ、製造が容易になる傾向にある。
【００３３】
スチームストリッピング工程により、水素化ブロック共重合体からなるクラムが水中に分散したスラリーが得られる。含水クラムは、先ず振動スクリーン、遠心脱水機等により含水率を３０〜６０重量％程度とし、さらにスクリュウ式押出脱水機等の脱水機によって含水率を１〜２０重量％程度までに脱水する。脱水されたクラムは、熱風式乾燥機、真空乾燥機、押出乾燥機、エクスパンション型乾燥機等の乾燥機によって含水率は１重量％未満とされる。
【００３４】
上記方法で得られた樹脂組成物として、下記成分（Ｘ）及び成分（Ｙ）を含む樹脂組成物が挙げられる。
【００３５】
成分（Ｘ）：水素化ビニル芳香族重合体ブロックＡと、イソブチレンを主体とする重合体のブロックＢとを有する水素化ブロック共重合体
成分（Ｙ）：ポリオキシアルキレンアルキルエーテル
【００３６】
成分（Ｘ）の水素化ブロック共重合体は、前述した水素化ビニル芳香族重合体ブロックＡと、イソブチレンを主体とする重合体のブロックＢとを有するものであり、ブロックＡ、ブロックＢ及びこれらを有する水素化ブロック共重合体は同義である。
成分（Ｙ）のポリオキシアルキレンアルキルエーテルも、前述したポリオキシアルキレンアルキルエーテルと同義である。
また、本発明の樹脂組成物は、必要に応じて本発明の水素化ブロック共重合体と他の樹脂成分、各種添加剤などを含む樹脂組成物とすることができる。
樹脂組成物から、成分（Ｘ）及び成分（Ｙ）を含むことを確認する方法は特に限定されないが、ＮＭＲ、質量分析等から確認することができる。
【００３７】
本発明の樹脂組成物が含有し得る他の樹脂成分としては、エチレン・酢酸ビニル共重合体、エチレン・アクリル酸共重合体、エチレン・メタクリル酸共重合体、エチレン・アクリル酸エステル共重合体、エチレン・メタクリル酸エステル共重合体のようなエチレン・α−オレフィン共重合体、ポリエチレン、ポリプロピレン、ポリブテン−１樹脂等のポリオレフィン樹脂、ポリフェニレンエーテル系樹脂、ナイロン６、ナイロン６６等のポリアミド系樹脂、アラミド系樹脂、ポリエチレンテレフタレート、ポリブチレンテレフタレート等の芳香族ポリエステル系樹脂、ポリ乳酸、ポリブチレンサクシネート、ポリカプロラクトン等脂肪族ポリエステル系樹脂、ポリカーボネート系樹脂、ポリアリレート系樹脂、変性ポリフェニレンオキシド樹脂、ポリサルホン樹脂、ポリフェニレンサルファイド樹脂、ポリエーテルサルホン樹脂、ポリエーテルケトン樹脂、ポリエーテルエーテルケトン樹脂、ポリイミド樹脂、ポリオキシメチレンホモポリマー、ポリオキシメチレンコポリマー等のポリオキシメチレン系樹脂、ポリメチルメタクリレート系樹脂、ジメチルポリシロキ
サン、ジフェニルポリシロキサン、ジヒドロキシポリシロキサンなどのケイ素含有軟質重合体、ポリスチレンなどのビニル芳香族重合体、エチレン・プロピレン共重合ゴム（ＥＰＭ）、エチレン・プロピレン・非共役ジエン共重合ゴム（ＥＰＤＭ）、エチレン・ブテン共重合ゴム（ＥＢＭ）、エチレン・プロピレン・ブテン共重合ゴム等のエチレン系エラストマー、スチレン−ブタジエン−スチレンブロック共重合体、スチレン−イソプレン−スチレンブロック共重合体、スチレン−エチレン／ブチレン−スチレンブロック共重合体、スチレン−エチレン／プロピレン−スチレンブロック共重合体等のスチレン系エラストマー、ポリブタジエン、水素化ビニル芳香族重合体、水素化スチレン／ブタジエン又はスチレン／イソプレンブロック共重合体を含むその他の水素化ビニル芳香族ブロック共重合体、シクロオレフィン重合体、シクロオレフィン共重合体などが挙げられる（ただし、上記の樹脂成分のうち、成分（Ｘ）に含まれるものを除く。）。これらは１種を単独で用いてもよく、２種以上を併用してもよい。
【００３８】
なかでも、透明性、耐熱性、ガスバリア性、並びに薬液非吸着性のバランスに優れることから、水素化ビニル芳香族重合体、水素化ビニル芳香族ブロック共重合体、シクロオレフィン重合体、シクロオレフィン共重合体、ポリオレフィン樹脂が好ましく、特に、水素化ビニル芳香族重合体が好ましい。
なお、上記の水素化ビニル芳香族重合体や水素化ビニル芳香族ブロック共重合体を構成する単量体のビニル芳香族類としては、スチレン、α−メチルスチレン、２−メチルスチレン、３−メチルスチレン、４−メチルスチレン、２，４−ジメチルスチレン、２，４−ジイソプロピルスチレン、４−ｔ−ブチルスチレン、５−ｔ−ブチル−２−メチルスチレン、４−モノクロロスチレン、ジクロロスチレン、４−モノフルオロスチレン、４−フェニルスチレンビニルナフタレン、ビニルアントラセン等が挙げられ、中でもスチレン、α−メチルスチレン、４−メチルスチレンが好ましく用いられる。これらのビニル芳香族類は、１種を単独で用いてもよく、２種以上を併用してもよい。
【００３９】
添加剤としては、酸化防止剤、熱安定剤、光安定剤、紫外線吸収剤、フィラーなどの充填剤、中和剤、滑剤、防曇剤、アンチブロッキング剤、スリップ剤、分散剤、着色剤、難燃剤、帯電防止剤、導電性付与剤、架橋剤、架橋助剤、金属不活性化剤、分子量調整剤、防菌剤、防黴材、蛍光増白剤、有機拡散剤や無機拡散剤等の光拡散剤等が挙げられる。
【実施例】
【００４０】
以下、本発明について実施例を用いて更に詳細に説明するが、本発明は、その要旨を超えない限り、以下の実施例によって限定されるものではない。
以下の実施例及び比較例において、各種物性の測定は、下記の方法に従って行った。
（１）分子量：
水素化ブロック共重合体又はブロック共重合体の重量平均分子量（Ｍｗ）及び数平均分子量（Ｍｎ）の測定は、ゲルパーミエーションクロマトグラフィー（ＧＰＣ）を使用し、下記条件で標準ポリスチレン換算にて求めた。
装置：日本ウォーターズ（株）製Ｗａｔｅｒｓ  ２６９０    検出器（ＲＩ検出）：日本ウォーターズ（株）製Ｗａｔｅｒｓ  ２４１０
カラム：昭和電工株式会社製Ｓｈｏｄｅｘ  ＫＦ−６０４・ＫＦ−６０３・ＫＦ−６０２．５０の各１本を３本直列に連結したものを用いた。  
溶媒：テトラヒドロフラン
流速：０．７ｍＬ／ｍｉｎ
温度：４０℃
【００４１】
（２）水素化率：
水素化ブロック共重合体の芳香環の水素化率（モル％）は、１Ｈ−ＮＭＲスペクトルを測定して算出した。
【００４２】
＜水素化ブロック共重合体又は水素化ブロック共重合体組成物の評価＞
［製造例］
攪拌装置を備えたステンレス鋼製オートクレーブに、ポリスチレンブロック含有率が３０質量％で、重量平均分子量（Ｍｗ）＝１１１０００、数平均分子量（Ｍｎ）＝８２１００のスチレン−イソブチレン−スチレン共重合体２５質量部及びシクロヘキサン７５質量部からなる溶液と、水素化触媒として５質量％パラジウム担持活性炭触媒４質量部を入れて混合した。反応器内部を水素ガスで置換し、さらに溶液を攪拌しながら水素ガスを供給し、温度１８０℃、圧力１０ＭＰａにて６時間水素化反応を行った。
【００４３】
水素化反応終了後、反応液をシクロヘキサン１００質量部で希釈し、その溶液を濾過して水素化触媒を除去することにより固形分濃度１２．５質量％の水素化ブロック共重合体溶液を得た。
このようにして得られた水素化ブロック共重合体は、下記式で表され、重量平均分子量（Ｍｗ）は１０００００、数平均分子量（Ｍｎ）は７６０００であった（Ｍｗ／Ｍｎ＝１．３）。また、水素化率は９９．７％であった。
【００４４】
【化１】
2014189664.tif 000002
【００４５】
[実施例１]
１Ｌセパラブルフラスコに、ＨＬＢ１５．３、曇点９８℃のポリオキシエチレンラウリルエーテルを３００ｐｐｍ含む水溶液３００ｍＬを入れ、７８℃に加熱し、７８０ｒｐｍで攪拌しながら製造例に示す重合体溶液を注入速度２ｍＬ／分で注入した。生成した重合体クラムの分散性を下記のように評価した。結果を表１に示す。
クラムの分散性は、スチームストリッピング槽内の状態に関して、目視判断にて下記に従って分類した。
○：粒径が約１０ｍｍ以下のクラムが水中に均一に分散しており、クラム間での凝集が起きていない状態。
×：粒径が１０ｍｍを超えるクラムの生成、槽内壁や撹拌翼への重合体付着、またはクラム間での凝集が起こり塊状になっている状態。
【００４６】
スラリーを濾過した後、８０℃の真空乾燥機で乾燥して、水素化ブロック共重合体と界面活性剤を含む組成物を得た。この水素化ブロック共重合体組成物について、圧縮成形機にて温度２３０℃で予備加熱３分、プレス３分、冷却プレス２分の条件で圧縮成形し、厚み０．５ｍｍのシートを成形し、下記のように透明性を評価した。結果を表１に示す。
【００４７】
シートの透明性は、界面活性剤の入っていない水素化ブロック共重合体のプレスシート（比較例４）と目視で比較し、下記に従って分類した。
○：界面活性剤無し（比較例４）の場合と同等以上の透明性
×：界面活性剤無し（比較例４）の場合と比べて白濁している
【００４８】
[実施例２]
界面活性剤をＨＬＢ１３．６、曇点８３℃のポリオキシエチレンラウリルエーテルに変更した以外は、実施例１と同様にしてクラム分散性およびシート透明性の評価をおこなった。結果を表１に示す。
【００４９】
[実施例３]
界面活性剤をＨＬＢ１４．２、曇点９８℃のポリオキシエチレンセチルエーテルに変更した以外は、実施例１と同様にしてクラム分散性およびシート透明性の評価をおこなった。結果を表１に示す。
【００５０】
[実施例４]
界面活性剤をＨＬＢ１４．０、曇点８８℃のポリオキシエチレンポリオキシプロピレンアルキル（Ｃ１２−１４）エーテルに変更した以外は、実施例１と同様にしてクラム分散性およびシート透明性の評価をおこなった。結果を表１に示す。
【００５１】
[比較例１]
界面活性剤をＨＬＢ１６．９、曇点１００℃以上のポリオキシエチレンモノステアレートに変更した以外は、実施例１と同様にしてクラム分散性およびシート透明性の評価をおこなった。結果を表１に示す。
【００５２】
[比較例２]
界面活性剤をＨＬＢ１５．６、曇点９０℃のポリオキシエチレンモノステアレートに変更した以外は、実施例１と同様にしてクラム分散性およびシート透明性の評価をおこなった。結果を表１に示す。
【００５３】
[比較例３]
界面活性剤を曇点１００℃以上のポリオキシエチレンポリオキシプロピレンブロックポリマーに変更した以外は、実施例１と同様にしてクラム分散性およびシート透明性の評価をおこなった。結果を表１に示す。
【００５４】
[比較例４]
界面活性剤使用しなかった以外は、実施例１と同様にしてクラム分散性の評価をおこなった。結果を表１に示す。
【００５５】
【表１】
2014189664.tif 000003
【００５６】
実施例１〜４に示すとおり、界面活性剤としてポリオキシアルキレンアルキルエーテルを使用した場合は、その他の界面活性剤（比較例１〜３）を使用した場合および界面活性剤を使用しなかった場合（比較例４）と比較して、クラム分散性とシート透明性のバランスにすぐれており、水素化ブロック共重合体の透明性を損なうことなく良好なクラムを得ることができることがわかった。